(57)【要約】  本開示の一実施形態に係る可逆性記録媒体は、可逆性感熱発色性組成物と第１光熱変換剤とを含む記録層と断熱層とが交互に積層された可逆性記録媒体である。この可逆性記録媒体では、各可逆性感熱発色性組成物の発色色調が記録層ごとに異なるとともに、各第１光熱変換剤の吸収波長が記録層ごとに異なっている。この可逆性記録媒体は、各記録層に含まれる第１光熱変換剤の吸収波長とは異なる吸収波長の第２光熱変換剤を含む発熱層を更に備えている。
2018235451.tif 000002
【特許請求の範囲】
【請求項１】
可逆性感熱発色性組成物と第１光熱変換剤とを含む記録層と断熱層とが交互に積層され、かつ各前記可逆性感熱発色性組成物の発色色調が前記記録層ごとに異なるとともに各前記第１光熱変換剤の吸収波長が前記記録層ごとに異なる可逆性記録媒体であって、
各前記記録層に含まれる前記第１光熱変換剤の吸収波長とは異なる吸収波長の第２光熱変換剤を含む発熱層を更に備えた
可逆性記録媒体。
【請求項２】
前記発熱層は、当該可逆性記録媒体のオーバーコート層を兼ねる
請求項１に記載の可逆性記録媒体。
【請求項３】
各前記記録層および各前記断熱層を支持する基材と、前記基材表面に接する下地層とをさらに備え、
前記発熱層は、前記下地層を兼ねる
請求項１に記載の可逆性記録媒体。
【請求項４】
前記第２光熱変換剤の吸収波長は、各前記記録層に含まれる前記第１光熱変換剤の吸収波長よりも大きな波長である
請求項１に記載の可逆性記録媒体。
【請求項５】
可逆性感熱発色性組成物と第１光熱変換剤とを含む記録層と断熱層とが交互に積層され、かつ各前記可逆性感熱発色性組成物の発色色調が前記記録層ごとに異なるとともに各前記第１光熱変換剤の吸収波長が前記記録層ごとに異なる可逆性記録媒体であって、
複数の前記記録層のうち少なくとも一層、または、複数の前記断熱層のうち少なくとも一層が、各前記記録層に含まれる前記第１光熱変換剤の吸収波長とは異なる吸収波長の第２光熱変換剤を含む
可逆性記録媒体。
【請求項６】
前記第２光熱変換剤の吸収波長は、各前記記録層に含まれる前記第１光熱変換剤の吸収波長よりも大きな波長である
請求項５に記載の可逆性記録媒体。
【発明の詳細な説明】
【技術分野】
【０００１】
本開示は、可逆性記録媒体に関する。
【背景技術】
【０００２】
ロイコ色素などの感熱発色性組成物を用いた感熱方式の記録媒体が普及している。現在、そのような記録媒体には、一度書き込んだら消去のできない不可逆性の記録媒体と、何度でも書き換え可能な可逆性の記録媒体が実用化されている。可逆性の記録媒体では、例えば、書き込み用の光源を備えた書き込み装置によって情報の書き込みが行われ、消去用の光源を備えた消去装置によって情報の消去が行われる。このとき、消去装置には、書き込み用の光源の波長と同じ波長の光源が用いられる（例えば、特許文献１参照）。
【先行技術文献】
【特許文献】
【０００３】
【特許文献１】特開２０１１−１０４９９５号公報
【発明の概要】
【０００４】
可逆性の記録媒体においてフルカラーを実現する場合には、例えば、色材の３原色を発する記録層が原色ごとに必要となる。このとき、消去用の光源を記録層ごとに１つずつ設けることが考えられる。しかし、そのようにした場合には、光源の数が多くなるので、消去プロセスが複雑になりやすい。従って、消去プロセスを簡素化することの可能な可逆性記録媒体を提供することが望ましい。
【０００５】
本開示の一実施形態に係る第１の可逆性記録媒体は、可逆性感熱発色性組成物と第１光熱変換剤とを含む記録層と断熱層とが交互に積層され、かつ各可逆性感熱発色性組成物の発色色調が記録層ごとに異なるとともに各第１光熱変換剤の吸収波長が記録層ごとに異なる可逆性記録媒体である。第１の可逆性記録媒体は、各記録層に含まれる第１光熱変換剤の吸収波長とは異なる吸収波長の第２光熱変換剤を含む発熱層を更に備えている。
【０００６】
本開示の一実施形態に係る第１の可逆性記録媒体では、各記録層に含まれる第１光熱変換剤の吸収波長とは異なる吸収波長の第２光熱変換剤を含む発熱層が設けられている。これにより、例えば、第２光熱変換剤の吸収波長と同じ波長のレーザ光を第２光熱変換剤に照射することで、全ての記録層を一括して消去することが可能となる。
【０００７】
本開示の一実施形態に係る第２の可逆性記録媒体は、可逆性感熱発色性組成物と第１光熱変換剤とを含む記録層と断熱層とが交互に積層され、かつ各可逆性感熱発色性組成物の発色色調が記録層ごとに異なるとともに各第１光熱変換剤の吸収波長が記録層ごとに異なる可逆性記録媒体である。第２の可逆性記録媒体において、複数の記録層のうち少なくとも一層、または、複数の断熱層のうち少なくとも一層が、各記録層に含まれる第１光熱変換剤の吸収波長とは異なる吸収波長の第２光熱変換剤を含む。
【０００８】
本開示の一実施形態に係る第２の可逆性記録媒体では、複数の記録層のうち少なくとも一層、または、複数の断熱層のうち少なくとも一層が、各記録層に含まれる第１光熱変換剤の吸収波長とは異なる吸収波長の第２光熱変換剤を含む。これにより、例えば、第２光熱変換剤の吸収波長と同じ波長のレーザ光を第２光熱変換剤に照射することで、全ての記録層を一括して消去することが可能となる。
【０００９】
本開示の一実施形態に係る第１および第２の可逆性記録媒体によれば、例えば、第２光熱変換剤の吸収波長と同じ波長のレーザ光を第２光熱変換剤に照射することで、全ての記録層を一括して消去することができるようにしたので、消去プロセスを簡素化することができる。なお、本開示の効果は、ここに記載された効果に必ずしも限定されず、本明細書中に記載されたいずれの効果であってもよい。
【図面の簡単な説明】
【００１０】
【図１】本開示の一実施の形態に係る可逆性記録媒体の断面構成例を表す図である。
【図２】図１の可逆性記録媒体に含まれる各層の構成の一例を表す図である。
【図３】図１の可逆性記録媒体に含まれる各光熱変換剤の吸収波長の一例を表す図である。
【図４】保護層内で光熱変換剤を発熱させたときの各層の温度の時間変化の一例を表す図である。
【図５】保護層内で光熱変換剤を発熱させたときの可逆性記録媒体内の厚さ方向の温度分布の一例を表す図である。
【図６】図１の可逆性記録媒体に含まれる各層の構成の一変形例を表す図である。
【図７】断熱層内で光熱変換剤を発熱させたときの各層の温度の時間変化の一例を表す図である。
【図８】断熱層内で光熱変換剤を発熱させたときの可逆性記録媒体内の厚さ方向の温度分布の一例を表す図である。
【図９】図１の可逆性記録媒体に含まれる各層の構成の一変形例を表す図である。
【図１０】下地層内で光熱変換剤を発熱させたときの各層の温度の時間変化の一例を表す図である。
【図１１】下地層内で光熱変換剤を発熱させたときの可逆性記録媒体内の厚さ方向の温度分布の一例を表す図である。
【図１２】図１の可逆性記録媒体に含まれる各層の構成の一変形例を表す図である。
【発明を実施するための形態】
【００１１】
以下、本開示を実施するための形態について、図面を参照して詳細に説明する。以下の説明は本開示の一具体例であって、本開示は以下の態様に限定されるものではない。なお、説明は以下の順序で行う。
１．実施の形態
２．変形例
【００１２】
＜１．実施の形態＞
[構成]
本開示の一実施の形態に係る可逆性記録媒体１０について説明する。図１は、本実施の形態に係る可逆性記録媒体１０の断面構成例を表したものである。図２は、可逆性記録媒体１０に含まれる各層の構成例を表したものである。可逆性記録媒体１０は、例えば、基材１１上に記録層１３と断熱層１４とが交互に積層された構造となっている。
【００１３】
可逆性記録媒体１０は、例えば、基材１１上に、下地層１２と、３つの記録層１３（１３ａ，１３ｂ，１３ｃ）と、２つの断熱層１４（１４ａ，１４ｂ）と、保護層１５とを備えている。３つの記録層１３（１３ａ，１３ｂ，１３ｃ）は、基材１１側から、記録層１３ａ、記録層１３ｂ、記録層１３ｃの順に配置されている。２つの断熱層１４（１４ａ，１４ｂ）は、基材１１側から、断熱層１４ａ、断熱層１４ｂの順に配置されている。下地層１２は、基材１１の表面に接して形成されている。保護層１５は、可逆性記録媒体１０の最表面に形成されている。
【００１４】
基材１１は、各記録層１３および各断熱層１４を支持する。基材１１は、その表面に各層を形成するための基板として機能する。基材１１は光を透過するものであってもよいし、光を透過しないものであってもよい。光を透過しない場合には、基材１１の表面の色は、例えば白色であってもよいし、白色以外の色であってもよい。基材１１は、例えば、ＡＢＳ樹脂により構成されている。下地層１２は、記録層１３ａと基材１１との密着性を向上させる機能を有するものである。下地層１２は、例えば、光を透過する材料によって構成されている。
【００１５】
３つの記録層１３（１３ａ，１３ｂ，１３ｃ）は、発色状態と消色状態との間で可逆的に状態を変化させることができるものである。３つの記録層１３（１３ａ，１３ｂ，１３ｃ）は、発色状態における色が互いに異なる色になるように構成されている。３つの記録層１３（１３ａ，１３ｂ，１３ｃ）は、それぞれ、ロイコ色素１０Ａ（可逆性感熱発色性組成物）と、書き込みの際に発熱させる光熱変換剤１０Ｂ（第１光熱変換剤）とを含んで構成されている。３つの記録層１３（１３ａ，１３ｂ，１３ｃ）は、それぞれ、さらに、顕色剤およびポリマーを含んで構成されている。
【００１６】
ロイコ色素１０Ａは、熱により顕色剤と結合して発色状態になり、あるいは顕色剤と分離して消色状態になるものである。各記録層１３（１３ａ，１３ｂ，１３ｃ）に含まれるロイコ色素１０Ａの発色色調は、記録層１３ごとに異なっている。記録層１３ａに含まれるロイコ色素１０Ａは、熱により顕色剤と結合することによりマゼンタ色に発色する。記録層１３ｂに含まれるロイコ色素１０Ａは、熱により顕色剤と結合することによりシアン色に発色する。記録層１３ｃに含まれるロイコ色素１０Ａは、熱により顕色剤と結合することにより黄色に発色する。３つの記録層１３（１３ａ，１３ｂ，１３ｃ）の位置関係は、上記の例に限定されるものではない。また、３つの記録層１３（１３ａ，１３ｂ，１３ｃ）は、消色状態では透明になる。これにより、可逆性記録媒体１０は、広い色域の色を用いて、画像を記録することができるようになっている。
【００１７】
光熱変換剤１０Ｂは、近赤外域（７００ｎｍ〜２５００ｎｍ）の光を吸収して熱を発するものである。各記録層１３（１３ａ，１３ｂ，１３ｃ）に含まれる光熱変換剤１０Ｂでは、吸収波長が互いに異なっている。図３は、各記録層１３（１３ａ，１３ｂ，１３ｃ）に含まれる光熱変換剤１０Ｂの吸収波長の一例を表したものである。記録層１３ｃに含まれる光熱変換剤１０Ｂは、例えば、図３（Ａ）に示したように、７６０ｎｍに吸収ピークを有している。記録層１３ｂに含まれる光熱変換剤１０Ｂは、例えば、図３（Ｂ）に示したように、８６０ｎｍに吸収ピークを有している。記録層１３ａに含まれる光熱変換剤１０Ｂは、例えば、図３（Ｃ）に示したように、９１５ｎｍに吸収ピークを有している。各記録層１３（１３ａ，１３ｂ，１３ｃ）に含まれる光熱変換剤１０Ｂの吸収ピークは、上記の例に限定されるものではない。
【００１８】
断熱層１４ａは、記録層１３ａと記録層１３ｂとの間で互いに熱が伝わりにくくするためのものである。断熱層１４ｂは、記録層１３ｂと記録層１３ｃとの間で互いに熱が伝わりにくくするためのものである。保護層１５は、可逆性記録媒体１０の表面を保護するためのものであり、可逆性記録媒体１０のオーバーコート層として機能する。２つの断熱層１４（１４ａ，１４ｂ）および保護層１５は、透明な材料によって構成されている。可逆性記録媒体１０は、例えば、保護層１５の直下に、比較的剛性の高い樹脂層（例えば、ＰＥＮ樹脂層）などを備えていてもよい。
【００１９】
本実施の形態において、保護層１５は、消去時に発熱させる光熱変換剤１０Ｃ（第２光熱変換剤）を含んで構成されている。光熱変換剤１０Ｃは、光熱変換剤１０Ｂと同様、近赤外域（７００ｎｍ〜２５００ｎｍ）の光を吸収して熱を発するものである。光熱変換剤１０Ｃの吸収波長は、各記録層１３に含まれる光熱変換剤Ｂの吸収波長よりも大きな波長である。光熱変換剤１０Ｃは、例えば、図３（Ｄ）に示したように、９８０ｎｍに吸収ピークを有している。保護層１５に含まれる光熱変換剤１０Ｃの吸収ピークは、上記の例に限定されるものではない。保護層１５には、ロイコ色素１０Ａのような、熱により顕色剤と結合して発色状態になる材料が含まれていない。従って、保護層１５は、熱により発色状態にはならない。
【００２０】
[製造方法]
次に、可逆性記録媒体１０におけるいくつかの層の具体的な製造方法について説明する。
【００２１】
下記材料を含有する塗料を、ロッキングミルを用いて２時間分散させた。それにより得られた塗料をワイヤーバーで塗布し、７０℃にて５分間加熱乾燥処理を施した。このようにして、厚さ３μｍの記録層１３を形成した。
【００２２】
記録層１３ａを形成するための塗料には以下の材料を含む。
・ロイコ色素（２重量部）
【化１】
2018235451.tif 000003
・顕・減色剤（４重量部）
【化２】
2018235451.tif 000004
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１９重量部
（Ｈ．Ｗ．ＳＡＮＤＳ社製、ＳＤＡ７７７５、吸収波長ピーク：９３３ｎｍ）
【００２３】
記録層１３ｂを形成するための塗料には以下の材料を含む。
・ロイコ色素（１．８重量部）
【化３】
2018235451.tif 000005
・顕・減色剤（４重量部）
【化４】
2018235451.tif 000006
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１２重量部
（Ｈ．Ｗ．ＳＡＮＤＳ社製、ＳＤＡ５６８８、吸収波長ピーク８６１ｎｍ）
【００２４】
記録層１３ｃを形成するための塗料には以下の材料を含む。
・ロイコ色素１０Ａ（１．３重量部）
【化５】
2018235451.tif 000007
・顕・減色剤（４重量部）
【化６】
2018235451.tif 000008
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１０重量部
（日本化薬製、ＣＹ−１０、吸収波長ピーク７９８ｎｍ）
【００２５】
ポリビニルアルコール水溶液を塗布、乾燥した。このようにして、厚さ２０μｍの断熱層１４を形成した。また、例えば、イミニウム塩系色素、ジイモニウム塩系色素、アミニウム塩系色素などの、１０００ｎｍ付近で吸光度の高い材料を光熱変換剤として含む紫外線硬化性樹脂を塗布した後、紫外線を照射して硬化させた。このようにして、厚さ約２μｍの保護層１５を形成した。
【００２６】
次に、可逆性記録媒体１０における情報の書き込み・消去について説明する。
【００２７】
[書き込み]
まず、可逆性記録媒体１０を用意する。次に、例えば、発光波長７６０ｎｍのレーザ光、８６０ｎｍのレーザ光、および９１５ｎｍのレーザ光を合波することにより得られた合波光が可逆性記録媒体１０に照射される。その結果、発光波長７６０ｎｍのレーザ光が、記録層１３ｃ内の光熱変換剤１０Ｂに吸収され、それにより、光熱変換剤１０Ｂから発生した熱により記録層１３ｃ内のロイコ色素１０Ａが書き込み温度に到達し、顕色剤と結合して黄色を発色する。黄色の発色濃度は、発光波長７６０ｎｍのレーザ光の強度に依る。また、発光波長８６０ｎｍのレーザ光が、記録層１３ｂ内の光熱変換剤１０Ｂに吸収され、それにより、光熱変換剤１０Ｂから発生した熱により記録層１３ｂ内のロイコ色素１０Ａが書き込み温度に到達し、顕色剤と結合してシアン色を発色する。シアン色の発色濃度は、発光波長８６０ｎｍのレーザ光の強度に依る。また、発光波長９１５ｎｍのレーザ光が、記録層１３ａ内の光熱変換剤１０Ｂに吸収され、それにより、光熱変換剤１０Ｂから発生した熱により記録層１３ａ内のロイコ色素１０Ａが書き込み温度に到達し、顕色剤と結合してマゼンタ色を発色する。マゼンタ色の発色濃度は、発光波長９１５ｎｍのレーザ光の強度に依る。その結果、黄色、シアン色およびマゼンタ色の混色によって、所望の色が発色する。このようにして、可逆性記録媒体１０における情報の書き込みが行われる。
【００２８】
[消去]
まず、上記のようにして情報の書き込まれた可逆性記録媒体１０を用意する。次に、例えば、発光波長９８０ｎｍのレーザ光が可逆性記録媒体１０に照射される。その結果、発光波長９８０ｎｍのレーザ光が、保護層１５内の光熱変換剤１０Ｃに吸収され、それにより、光熱変換剤１０Ｃから発生した熱により各記録層１３内のロイコ色素１０Ａが消去温度に到達し、顕色剤と分離して消色する。このようにして、可逆性記録媒体１０における情報の消去が行われる。
【００２９】
図４は、保護層１５内で光熱変換剤１０Ｃを発熱させたときの各層の温度の時間変化の一例を表したものである。図５は、保護層１５内で光熱変換剤１０Ｃを発熱させたときの可逆性記録媒体１０内の厚さ方向の温度分布の一例を表したものである。図４には、各記録層１３の温度と、基材１１表面の温度とが示されている。図４、図５では、各記録層１３の温度が各記録層１３の消去温度（１１０℃）に達するように光照射パワーが調整されている。図４、図５に示したように、保護層１５に設けられた光熱変換剤１０Ｃを発熱させることにより、各記録層１３の温度が消去温度（１１０℃）に達しており、さらに、基材１１の温度が１００℃を下回っていることがわかる。このことから、基材１１として、耐熱温度が１００℃以上の材料を使用することができることがわかる。
【００３０】
[効果]
次に、可逆性記録媒体１０の効果について説明する。
【００３１】
可逆性の記録媒体においてフルカラーを実現する場合には、例えば、色材の３原色を発する記録層が原色ごとに必要となる。このとき、消去用の光源を記録層ごとに１つずつ設けることが考えられる。しかし、そのようにした場合には、光源の数が多くなるので、消去プロセスが複雑になりやすい。
【００３２】
一方、本実施の形態では、保護層１５が、各記録層１３に含まれる光熱変換剤１０Ｂの吸収波長とは異なる吸収波長の光熱変換剤１０Ｃを含む発熱層としても機能する。これにより、例えば、光熱変換剤１０Ｃの吸収波長と同じ波長のレーザ光を光熱変換剤１０Ｃに照射することで、各記録層１３の温度が各記録層１３の消去温度に達するので、全ての記録層１３を一括して消去することができる。従って、消去用の光源を複数設けたときのような、各光源の配置や条件設定などの複雑さがほとんどないので、消去プロセスを簡素化することができる。
【００３３】
また、本実施の形態では、基材１１から最も遠い保護層１５が、可逆性記録媒体１０に書き込まれた情報を消去するための発熱層として機能する。これにより、基材１１の耐熱性があまり高くない場合であっても、基材１１の変形を抑制しつつ、全ての記録層１３を一括して消去することができる。
【００３４】
また、本実施の形態では、光熱変換剤１３Ｃの吸収波長は、各記録層１３に含まれる光熱変換剤１０Ｂの吸収波長よりも大きな波長となっている。これにより、可逆性記録媒体１０に情報を書き込む際に、光熱変換剤１３Ｃが発熱し、意図しない書き込みが生じるのを確実に避けることができる。その結果、光熱変換剤１３Ｃによって、書き込んだ画像の品質が損なわれることを防止することができる。
【００３５】
＜２．変形例＞
次に、上記実施の形態に係る可逆性記録媒体１０の変形例について説明する。
【００３６】
[変形例Ａ]
図６は、可逆性記録媒体１０に含まれる各層の構成例を表したものである。本変形例では、複数の断熱層１４のうち少なくとも一層（例えば、断熱層１４ａ）が、各記録層１３に含まれる光熱変換剤１０Ａの吸収波長とは異なる吸収波長の光熱変換剤１０Ｃを含んでいる。光熱変換剤１０Ｃの吸収波長は、各記録層１３に含まれる光熱変換剤Ｂの吸収波長よりも大きな波長である。各断熱層１４には、ロイコ色素１０Ａのような、熱により顕色剤と結合して発色状態になる材料が含まれていない。従って、各断熱層１４は、熱により発色状態にはならない。
【００３７】
図７は、断熱層１４ａ内で光熱変換剤１０Ｃを発熱させたときの各層の温度の時間変化の一例を表したものである。図８は、断熱層１４ａ内で光熱変換剤１０Ｃを発熱させたときの可逆性記録媒体１０内の厚さ方向の温度分布の一例を表したものである。図７には、各記録層１３の温度と、基材１１表面の温度とが示されている。図７、図８では、各記録層１３の温度が各記録層１３の消去温度に達するように光照射パワーが調整されている。図７、図８に示したように、保護層１５に設けられた光熱変換剤１０Ｃを発熱させることにより、各記録層１３の温度が消去温度に達しており、さらに、基材１１の温度が１００℃を下回っていることがわかる。このことから、基材１１として、耐熱温度が１００℃以上の材料を使用することができることがわかる。
【００３８】
本変形例では、複数の断熱層１４のうち少なくとも一層（例えば、断熱層１４ａ）が、各記録層１３に含まれる光熱変換剤１０Ｂの吸収波長とは異なる吸収波長の光熱変換剤１０Ｃを含む発熱層としても機能する。これにより、例えば、光熱変換剤１０Ｃの吸収波長と同じ波長のレーザ光を光熱変換剤１０Ｃに照射することで、各記録層１３の温度が各記録層１３の消去温度に達するので、全ての記録層１３を一括して消去することができる。従って、消去用の光源を複数設けたときのような、各光源の配置や条件設定などの複雑さがほとんどないので、消去プロセスを簡素化することができる。
【００３９】
また、本変形例では、基材１１から比較的離れた１または複数の断熱層１４が、可逆性記録媒体１０に書き込まれた情報を消去するための発熱層として機能する。これにより、基材１１の耐熱性があまり高くない場合であっても、基材１１の変形を防止しつつ、全ての記録層１３を一括して消去することができる。
【００４０】
また、本変形例では、光熱変換剤１３Ｃの吸収波長は、各記録層１３に含まれる光熱変換剤１０Ｂの吸収波長よりも大きな波長となっている。これにより、可逆性記録媒体１０に情報を書き込む際に、光熱変換剤１３Ｃが発熱し、意図しない書き込みが生じるのを確実に避けることができる。その結果、光熱変換剤１３Ｃによって、書き込んだ画像の品質が損なわれることを防止することができる。
【００４１】
[変形例Ｂ]
図９は、可逆性記録媒体１０に含まれる各層の構成例を表したものである。本変形例では、下地層１２が、各記録層１３に含まれる光熱変換剤１０Ａの吸収波長とは異なる吸収波長の光熱変換剤１０Ｃを含んでいる。光熱変換剤１０Ｃの吸収波長は、各記録層１３に含まれる光熱変換剤Ｂの吸収波長よりも大きな波長である。下地層１２には、ロイコ色素１０Ａのような、熱により顕色剤と結合して発色状態になる材料が含まれていない。従って、下地層１２は、熱により発色状態にはならない。
【００４２】
図１０は、下地層１２内で光熱変換剤１０Ｃを発熱させたときの各層の温度の時間変化の一例を表したものである。図１１は、下地層１２内で光熱変換剤１０Ｃを発熱させたときの可逆性記録媒体１０内の厚さ方向の温度分布の一例を表したものである。図１０には、各記録層１３の温度と、基材１１表面の温度とが示されている。図１０、図１１では、各記録層１３の温度が各記録層１３の消去温度に達するように光照射パワーが調整されている。図１０、図１１に示したように、下地層１２に設けられた光熱変換剤１０Ｃを発熱させることにより、各記録層１３の温度が消去温度に達しており、さらに、基材１１の温度が１０５℃を下回っていることがわかる。このことから、基材１１として、耐熱温度が１０５℃以上の材料を使用することができることがわかる。
【００４３】
本変形例では、下地層１２が、各記録層１３に含まれる光熱変換剤１０Ｂの吸収波長とは異なる吸収波長の光熱変換剤１０Ｃを含む発熱層としても機能する。これにより、例えば、光熱変換剤１０Ｃの吸収波長と同じ波長のレーザ光を光熱変換剤１０Ｃに照射することで、各記録層１３の温度が各記録層１３の消去温度に達するので、全ての記録層１３を一括して消去することができる。従って、消去用の光源を複数設けたときのような、各光源の配置や条件設定などの複雑さがほとんどないので、消去プロセスを簡素化することができる。
【００４４】
また、本変形例では、基材１１に比較的近い下地層１２が、可逆性記録媒体１０に書き込まれた情報を消去するための発熱層として機能する。このような場合であっても、基材１１として耐熱性が若干高いものを選択することにより、基材１１の変形を防止しつつ、全ての記録層１３を一括して消去することができる。
【００４５】
また、本変形例では、光熱変換剤１３Ｃの吸収波長は、各記録層１３に含まれる光熱変換剤１０Ｂの吸収波長よりも大きな波長となっている。これにより、可逆性記録媒体１０に情報を書き込む際に、光熱変換剤１３Ｃが発熱し、意図しない書き込みが生じるのを確実に避けることができる。その結果、光熱変換剤１３Ｃによって、書き込んだ画像の品質が損なわれることを防止することができる。
【００４６】
[変形例Ｃ]
図１２は、可逆性記録媒体１０に含まれる各層の構成例を表したものである。本変形例では、複数の記録層１３のうち少なくとも一層（例えば、記録層１３ｂ）が、各記録層１３に含まれる光熱変換剤１０Ａの吸収波長とは異なる吸収波長の光熱変換剤１０Ｃを含んでいる。光熱変換剤１０Ｃの吸収波長は、各記録層１３に含まれる光熱変換剤Ｂの吸収波長よりも大きな波長である。各記録層１３には、ロイコ色素１０Ａが含まれている。そのため、各記録層１３は、熱の大きさによっては発色状態になる。
【００４７】
本変形例では、複数の記録層１３のうち少なくとも一層（例えば、記録層１３ｂ）が、各記録層１３に含まれる光熱変換剤１０Ｂの吸収波長とは異なる吸収波長の光熱変換剤１０Ｃを含む発熱層としても機能する。これにより、例えば、光熱変換剤１０Ｃの吸収波長と同じ波長のレーザ光を光熱変換剤１０Ｃに照射することで、各記録層１３の温度が各記録層１３の消去温度に達するので、全ての記録層１３を一括して消去することができる。従って、消去用の光源を複数設けたときのような、各光源の配置や条件設定などの複雑さがほとんどないので、消去プロセスを簡素化することができる。
【００４８】
また、本変形例では、基材１１から比較的離れた記録層１３（例えば、記録層１３ｂ、または記録層１３ｃ）が、可逆性記録媒体１０に書き込まれた情報を消去するための発熱層として機能する。これにより、基材１１の耐熱性があまり高くない場合であっても、基材１１の変形を防止しつつ、全ての記録層１３を一括して消去することができる。
【００４９】
なお、基材１１に比較的近い記録層１３ａが可逆性記録媒体１０に書き込まれた情報を消去するための発熱層として機能する場合には、基材１１として耐熱性が若干高いものを選択することにより、基材１１の変形を防止しつつ、全ての記録層１３を一括して消去することができる。
【００５０】
また、本変形例では、光熱変換剤１３Ｃの吸収波長は、各記録層１３に含まれる光熱変換剤１０Ｂの吸収波長よりも大きな波長となっている。これにより、可逆性記録媒体１０に情報を書き込む際に、光熱変換剤１３Ｃが発熱し、意図しない書き込みが生じるのを確実に避けることができる。その結果、光熱変換剤１３Ｃによって、書き込んだ画像の品質が損なわれることを防止することができる。
【００５１】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００５２】
また、例えば、本開示は以下のような構成を取ることができる。
（１）
可逆性感熱発色性組成物と第１光熱変換剤とを含む記録層と断熱層とが交互に積層され、かつ各前記可逆性感熱発色性組成物の発色色調が前記記録層ごとに異なるとともに各前記第１光熱変換剤の吸収波長が前記記録層ごとに異なる可逆性記録媒体であって、
各前記記録層に含まれる前記第１光熱変換剤の吸収波長とは異なる吸収波長の第２光熱変換剤を含む発熱層を更に備えた
可逆性記録媒体。
（２）
前記発熱層は、当該可逆性記録媒体のオーバーコート層を兼ねる
（１）に記載の可逆性記録媒体。
（３）
各前記記録層および各前記断熱層を支持する基材と、前記基材表面に接する下地層とをさらに備え、
前記発熱層は、前記下地層を兼ねる
（１）に記載の可逆性記録媒体。
（４）
前記第２光熱変換剤の吸収波長は、各前記記録層に含まれる前記第１光熱変換剤の吸収波長よりも大きな波長である
（１）ないし（３）のいずれか１つに記載の可逆性記録媒体。
（５）
可逆性感熱発色性組成物と第１光熱変換剤とを含む記録層と断熱層とが交互に積層され、かつ各前記可逆性感熱発色性組成物の発色色調が前記記録層ごとに異なるとともに各前記第１光熱変換剤の吸収波長が前記記録層ごとに異なる可逆性記録媒体であって、
複数の前記記録層のうち少なくとも一層、または、複数の前記断熱層のうち少なくとも一層が、各前記記録層に含まれる前記第１光熱変換剤の吸収波長とは異なる吸収波長の第２光熱変換剤を含む
可逆性記録媒体。
（６）
前記第２光熱変換剤の吸収波長は、各前記記録層に含まれる前記第１光熱変換剤の吸収波長よりも大きな波長である
（５）に記載の可逆性記録媒体。
【００５３】
本出願は、日本国特許庁において２０１７年６月２０日に出願された日本特許出願番号第２０１７−１２０７３８号を基礎として優先権を主張するものであり、この出願のすべての内容を参照によって本出願に援用する。
【００５４】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018235451.tif 000009
【図２】
2018235451.tif 000010
【図３】
2018235451.tif 000011
【図４】
2018235451.tif 000012
【図５】
2018235451.tif 000013
【図６】
2018235451.tif 000014
【図７】
2018235451.tif 000015
【図８】
2018235451.tif 000016
【図９】
2018235451.tif 000017
【図１０】
2018235451.tif 000018
【図１１】
2018235451.tif 000019
【図１２】
2018235451.tif 000020
【国際調査報告】
2018235451.tif 000021
2018235451.tif 000022
2018235451.tif 000023
2018235451.tif 000024